(57)【特許請求の範囲】
【請求項１】
下記式の化合物及び着色剤を含有する相転移インク。
【化１】
0005036930.tif 000008
（式中、Ｘ1、Ｘ2、Ｘ3、及びＸ4は、それぞれ、−ＮＨ−を表し、ここでＲ1及びＲ5のうちの少なくとも１つは少なくとも３７個の炭素原子を有する炭化水素基を表し、また、ここでＲ2、Ｒ3、及びＲ4は、各々が少なくとも１つの炭素原子を有する炭化水素基を表す。）
【請求項２】
前記Ｒ1及びＲ5のうちの少なくとも１つが４０個〜１００個の炭素原子を有する炭化水素基を表す請求項１に記載の相転移インク。
【請求項３】
下記式の化合物及び着色剤を含有する相転移インク。
【化２】
0005036930.tif 000009
（式中、ｎは３９〜９９の整数であり、ここで、Ｒ1、Ｒ2、及びＲ3は、それぞれが少なくとも１つの炭素原子を有する炭化水素基を表す。）
【請求項４】
更に、相転移インクの全量に対して、５〜５０重量％のポリエチレンワックスを含んで成る請求項１から請求項３のいずれか１項に記載の相転移インク。
【請求項５】
下記式の化合物。
【化３】
0005036930.tif 000010
（式中、Ｘ1、Ｘ2、Ｘ3、及びＸ4は、それぞれ、−ＮＨ−を表し、ここでＲ1及びＲ5はそれぞれが少なくとも３７個の炭素原子を有し、本質的に炭素及び水素から成り、また、ここでＲ2、Ｒ3、及びＲ4は、各々が少なくとも１つの炭素原子を有し、本質的に炭素及び水素から成る。）
【発明の詳細な説明】
【０００１】
【発明の属する技術分野】
本発明は、物質の組成、相転移インク及びプリントされる相転移インクの表面に付随する摩擦係数を減少させる方法に関する。
【０００２】
【従来の技術】
一般に、相転移インクは室温では固相であるが、上昇したインクジェット印刷装置の動作温度では液相である。ジェットの動作温度において、液体インクの液滴が印刷装置から射出され、インクの液滴は印刷媒体の表面に接触した際に凝固し、プリントパターンを形成する。相転移インクの方法論（概念）は、米国特許第４，８８９，５６０号、第５，３７２，８５２号、及び第５，８２７，９１８号に全般的に記述されている。
【０００３】
相転移インクは、テトラアミドと、粘着性付与剤と、粘度調節剤とを主要成分として有するのが典型である。粘度調節剤の例として、相転移インク中で約５０（重量）％以下の濃度に調製されうるステアリルステアラミドが挙げられる。
【０００４】
粘着性付与剤の例として、アラカワ・ケミカル・インダストリーズ・リミテッド(Arakawa Chemical Industries Ltd.)製の水素添加アビエチン（ロジン）酸のグリセロールエステルであるＫＥ−３１１樹脂と、同様にアラカワ・ケミカル・インダストリーズ・リミテッド製のテトラヒドロアビエチン酸及びグリセロールのエステルであるＫＥ−１００樹脂とが挙げられる。粘着性付与剤は、相転移インク中で約２５（重量）％以下の濃度で調製されるのが典型である。
【０００５】
具体例としてのテトラアミド化合物は、ダイマー酸を有するエチレンジアミンと適切な脂肪酸とを反応させることによって形成されうる。様々なテトラアミド化合物が、米国特許第４，８３０，６７１号と第５，１９４，６３８号に記述されている。このような例示化合物は、下記の一般式から構成される。
【０００６】
【化４】
0005036930.tif 000002
【０００７】
式中、Ｒ1は重合脂肪酸残留物を含有し、Ｒ2及びＲ3は炭素原子数１２以下を有する基を表し、Ｒ4及びＲ5は炭素原子数３６以下を有する基を表す。相転移インクのテトラアミド化合物は、ガラス転移温度（Ｔg）と付着性を上昇させるためにインク中に約１５（重量）％〜約３５（重量）％付与されるのが典型的である。テトラアミド化合物は、更に、硬度、染料溶解性、熱安定性、及び靱性を相転移インクに付与する。
【０００８】
例えば米国特許第４，８８９，５６０号及び第５，３７２，８５２号に記述されるように、相転移インクは、上述の主要成分に加え、例えば、染料、可塑剤、及び酸化防止剤などの多数の二次成分を含有しうる。
【０００９】
プリントされた相転移インクは、表面に蝋様の質感を有しうる。相転移インクを用いることの難点は、蝋様の質感の表面が、ガラス面上で滑らされる際に比較的高い摩擦係数を有するであろうことである。これは、相転移インクで形成された画像を写真複写又は走査する際に不都合となる。例えば、プリントされた画像が写真複写機（フォトコピー機）のガラス面に配置される際に、プリントされた相転移インクの蝋様表面が複写機のガラス面に貼り付き、汚れ(smudge)の原因となり、また、複写機を故障させることもありうる。そのため、現在入手可能な組成物よりも低い摩擦係数を有する新規の相転移インク組成物を創り出すことが望ましい。
【００１０】
【発明が解決しようとする課題】
プリントされたインク表面の摩擦係数を減少させる、用いられて好結果を伴っている方法は、相転移インクにポリエチレンワックスを採り入れることである。不都合なことに、現在の相転移インクの配合ではポリエチレンワックスの溶解度が制限されることが分かっている。ポリエチレンワックスの溶解度が向上された新規のインク配合物を創出することが望まれる。
【００１１】
【課題を解決するための手段】
一態様において、本発明は下記式の材料を含有する相転移インクを含む。
【００１２】
【化５】
0005036930.tif 000003
【００１３】
式中、Ｘ1、Ｘ2、Ｘ3、及びＸ4は周期表の群Ｖ及びVIから選択された原子を含有するセグメントで、ここで、Ｒ1及びＲ3のうちの少なくとも１つが少なくとも３７個の炭素ユニット（単位）を有し、また、Ｒ2、Ｒ3、及びＲ4はそれぞれが少なくとも１つの炭素ユニットを有する。
【００１４】
他の態様において、本発明は物質の組成、並びに相転移インクの配合に関する摩擦係数を減少させる方法を更に含む。
【００１５】
【発明の実施の形態】
一態様において、本発明は、プリントされた相転移インクの表面に付随する摩擦係数が、テトラアミドに連結される炭素尾の少なくとも１つの長さを増加（延長）させることによって減少されうる、という認識を含む。本開示の「従来の技術」部分において述べられた従来技術は、炭素含有尾Ｒ4及びＲ5を有し、それぞれの尾が３６以下の炭素原子数を含有するように記述されている。本発明の方法では、このような炭素尾の長さは炭素原子数３７以上に、好ましくは炭素原子数４０以上に、また、より好ましくは炭素原子数５０以上に増加される。また、各尾の炭素原子数は約１００を超えないのが好ましく、これは、このような長い炭素鎖が相転移インクの融点を所望の限度値である約１００℃以上に上昇させうるためである。融点のように相転移インクの動作性能に特定の重要性を有しうる物理的性質は、Ｔgである。本発明の相転移インクは約−５℃〜約４０℃のＴgを有するのが好ましい。
【００１６】
下記式は、本発明に含まれる例示化合物である。
【００１７】
【化６】
0005036930.tif 000004
【００１８】
式中、ｎは３６以上９９以下の整数であり、ここで、Ｒ1、Ｒ2、及びＲ3は各々が少なくとも１つの炭素ユニットを有する。特定の実施形態において、Ｒ1、Ｒ2、及びＲ3は本質的に炭素及び水素から成り、このような実施形態では、Ｒ1、Ｒ2、及びＲ3は例えばアルキル基でありうる。例示化合物は、以下の実施例１に記述される方法で形成される。
【００１９】
実施例１に述べられる化学作用は、ダイマー酸（エンポール(EMPOL)（商標））を炭素長鎖一酸（ユナイシッド(UNICID)（商標））及びエチレンジアミンと結合させることを含むことが示される。エチレンジアミンは、炭素長鎖をダイマー酸と化合させるためのリンカーとして効果的に機能する。すなわち、エチレンジアミンの２つのアミン基はそれぞれが求核原子として機能し、アミン基のうちの１つはダイマー酸の酸に、アミン基の他方は一酸の酸につながって、ダイマー酸に一酸を結合させる。これは、図１の化学反応式で示され、式中、Ｒ1は−ＣＨ2ＣＨ2−であり、Ｒ2は炭素と水素から成る。図１において酸及びアミンは、例示目的のみで選択された特定の陽子付加状態で図示されている。このような陽子付加状態は、反応が行われるｐＨの典型として示されるのではない。
【００２０】
本発明は、例示されるもの、上述のもの、及び以下の実施例中のもの以外の組成及び工程を含む。例えば、本発明はジアミンが他のリンカー化合物で置換される化学作用を含む。例として、以下に示される構造の材料（物質）を形成するためのジアミンリンカーの代わりにジオールを用いることができる。
【００２１】
【化７】
0005036930.tif 000005
【００２２】
式中、Ｒ1、Ｒ2、及びＲ3は、少なくとも１つの炭素ユニットを有し、ここで、ｎは３６以上の整数である。特定の実施形態において、Ｒ1、Ｒ2、及びＲ3は本質的に炭素及び水素から成りうる。更なる実施形態において、Ｒ1、Ｒ2、及びＲ3はアルキル基から成りうる。
【００２３】
本発明の代替的な実施形態において、下記に示される式を有する構造を形成するために、結合化合物としてジアミンの代わりにジチオ化合物（ジチオールなど）を用いることができ、ここで、ｎ、Ｒ1、Ｒ2、及びＲ3はジオールから形成される材料（物質）を参照して上述したものと同様である。
【００２４】
【化８】
0005036930.tif 000006
【００２５】
更に他の代替的な実施形態において、求核原子の混合物を含有する結合化合物が用いられうる。例えば、求核原子としての酸素原子を一端に、求核原子としての窒素原子を他端に有する結合化合物を用いることができる。
【００２６】
下記の一般式を有する本発明の化合物を形成するために、上述の様々な結合化合物を用いることができる。
【００２７】
【化９】
0005036930.tif 000007
【００２８】
式中、Ｘ1、Ｘ2、Ｘ3、及びＸ4は、周期表の群Ｖ（すなわち、窒素を含有する群）と周期表の群VI（すなわち、酸素及び硫黄を含有する群）とから選択された原子から成るセグメントで、ここで、Ｒ1及びＲ5のうちの少なくとも１つは少なくとも３７個の炭素ユニットを有し、また、ここでＲ2、Ｒ3、及びＲ4は、各々が少なくとも１つの炭素ユニットを有する。Ｘ1、Ｘ2、Ｘ3、及びＸ4のセグメントは、互いに同じであるか又は相違しうる。特定の実施形態において、Ｒ1、Ｒ2、Ｒ3、Ｒ4、及びＲ5は、それぞれ、本質的に炭素と水素から成る。Ｒ1、Ｒ2、Ｒ3、Ｒ4及びＲ5の各基は、アルキル基から成る。更に特定の実施形態において、Ｒ1及びＲ5は互いに同様であり得、また、Ｒ2及びＲ4は互いに同様であり得る。
【００２９】
従来技術の相転移インク中の従来技術のテトラアミドのうちのいくつか又は全ての代わりに本発明の化合物を用いることができる。詳細には、相転移インクを形成するために、粘着性付与剤、粘度調節剤、及び多数の二次成分（染料、可塑剤、及び酸化防止剤など）が、本発明に含まれる。このようなインクは、従来技術の相転移インク中で用いられた濃度に調製された粘着性付与剤、粘度調節剤、及び二次成分を含有することができる。
【００３０】
本発明の化合物は、カラーインデックスソルベントダイ(Color Index (C.I.) Solvent Dye)、ディスパーズダイ(Disperse Dye)、改良されたアシッド(Acid)及びディレクトダイ(Direct Dye)、ベーシックダイ(Basic Dye)、スルファーダイ(Sulphur Dye)、バットダイ(Vat Dye)、本明細書の譲受人に与えられた米国特許第５，６２１，０２２号に開示されるような高分子染料等の従来の相転移インク着色材料、及び／又は顔料と共に用いられ得る。また、本発明の化合物を、本明細書の譲受人に与えられた米国特許第５，７８０，５２８号に開示されるようなイソシアン酸塩誘導着色樹脂と共に用いることもできる。
【００３１】
上述の成分に加え、本発明の相転移インクは、好ましくは０〜約９０（重量）％、より好ましくは約５〜約５０（重量）％の濃度に調製されたポリエチレンワックスを更に含有するのが好ましいであろう。好適なポリエチレンワックスは、共にオクラホマ州、トゥルサのベーカー−ペトロライト社(Baker-Petrolite of Tulsa, Oklahoma)から入手可能なポリワックス(POLYWAX)８５０（商標）とポリワックス６５５（商標）とを含む。本発明の相転移インク配合にポリエチレンワックスを採り入れることにより、その配合から成るインクの摩擦係数を減少させることができる。本開示の「従来の技術」において論述された従来技術の問題点は、従来技術の相転移インクにおけるポリエチレンワックスの溶解度が低くなりうることである。従来技術の相転移インクと比較しての本発明の相転移インクの利点は、本発明のインクのポリエチレンワックスの溶解度が従来技術のインクの溶解度に優ることである。
【００３２】
従来技術の相転移インクと比較しての本発明の相転移インクの更なる利点は、本発明のインクの摩擦係数を従来技術のインクのものと比較する、図２と図３を参照して述べられる。摩擦係数は、プリントされたインクのガラス面に対する水平動から決定される。詳細には、プリントされたインクはスレッド(sled)（該スレッドは約２．５インチ×約２．５インチの寸法を有し、約２００ｇの重量を有する）底部に取り付けられ、ガラス面に付与される。スレッドはガラス面に沿って移動され、プリントされたインクの摩擦係数を決定するために、スレッドを移動させるのに必要とされる力が測定される。静的摩擦係数は、スレッドを移動させるために必要とされた初期段階の力から決定され、動的摩擦係数は、２インチ／分の一定速度でスレッドを移動させるために必要とされた力から決定された。
【００３３】
図２は、静的摩擦係数の試験結果を示す。バー「Ａ」は、従来技術の相転移インクから得られたデータに対応し、バー「Ｂ」、「Ｃ」及び「Ｄ」は本発明の方法を用いて形成された相転移インクから得られたデータに対応する。バー「Ｂ」は、下記の実施例２の方法に従って形成されたインクから得られたデータに対応する。実施例２は、実施例１の方法に従って形成された材料を採り入れる。バー「Ｃ」は、下記の実施例３の方法に従って形成されたインクから得られたデータに対応する。実施例３は、実施例１の方法に従って形成された材料を採り入れ、更に、約５％のポリエチレンワックスを含有する。バー「Ｄ」は、下記の実施例４の方法に従って形成されたインクから得られたデータに対応する。実施例４は、実施例１の方法に従って形成された材料を採り入れ、さらに、約７５％のポリエチレンワックスを含有する。
【００３４】
図３は、動的摩擦係数の試験結果を示す。バー「Ｅ」は、従来技術のインクから得られたデータに対応すると共に、バー「Ｆ」、「Ｇ」及び「Ｈ」は本発明の相転移インクから得られたデータに対応する。バー「Ｆ」は、実施例２の方法に従って形成されたインクから得られたデータに対応する。実施例２は、実施例１の方法に従って形成された材料を採り入れる。バー「Ｇ」は、実施例３の方法に従って形成されたインクから得られたデータに対応する。実施例３は、実施例１の方法に従って形成された材料を採り入れ、更に、約５％のポリエチレンワックスを含有する。バー「Ｈ」は、実施例４の方法に従って形成されたインクから得られたデータに対応する。実施例４は、実施例１の方法に従って形成された材料を採り入れ、更に、約７５％のポリエチレンワックスを含有する。
【００３５】
バー「Ａ」のデータを得るために用いられたインクがバー「Ｅ」のデータを得るために用いられたものと同一であり、バー「Ｂ」のデータを得るために用いられたインクがバー「Ｆ」のデータを得るために用いられたものと同一であり、バー「Ｃ」のデータを得るために用いられたインクがバー「Ｇ」のデータを得るために用いられたものと同一であり、また、バー「Ｄ」のデータを得るために用いられたインクがバー「Ｈ」のデータを得るために用いられたものと同一であることが示される。図２及び図３のバー「Ａ」、「Ｂ」、「Ｃ」、「Ｄ」、「Ｅ」、「Ｆ」、「Ｇ」及び「Ｈ」でグラフによって示されたデータが全てほぼ同様の実験条件下で得られたことが更に示される。
【００３６】
（実施例１）
約０．２７モルのダイマー酸（オハイオ州、シンシナティのヘンケル社(Henkel of Cincinnati, Ohio)より入手可能なエンポール(EMPOL)１００８（商標））を３首丸底フラスコ中で、Ｎ2下においてトルボア(Trubore)攪拌機により、ユナイシッド７００（商標）（オクラホマ州、トゥルサのベーカー−ペトロライト社より入手可能）と呼ばれる長鎖カルボン酸の約０．２７モルの混合液と化合させた。ユナイシッド（商標）は、少なくとも炭素ユニット数３８を有するカルボン酸を含有し、炭素ユニット数５０を有するカルボン酸を含んだ。ユナイシッド（商標）とエンポール（商標）の混合液を攪拌しながら１２０℃まで加熱し、加熱された混合液に約０．２４５モルのエチレンジアミンを高速攪拌下で添加した。１３４℃に至る発熱量が観察された。温度を１５０℃まで上昇させ、約１時間保持した（この時、水蒸気が発生するのが観察された）。減圧蒸留アセンブリによって窒素を補充し、温度を約２００℃まで上昇させて、全ての水が濃縮され、反応混合液から蒸留されるまで約２時間保持した。室温において最終生成物は、（約１４０℃でフェランティ−シャーレー円錐形プレート粘度計(Ferranti-Shirley cone-plate viscometer)によって測定した際）約４８．９cPsの粘度に特徴づけられる半透明の固体樹脂であった。
【００３７】
（実施例２）
本実施例は、相転移インクの製造方法を説明する。固形相転移インクスティックを以下のように製造した。
成分：ノーガード(Naugard)４４５酸化防止剤（ユニローヤル・ケミカル・コーポレイション・インコーポレイテッド(Uniroyal Chemical Co., Inc., Middlebury, CT)）０．７ｇ、ケマミド(Kemamide)Ｓ−１８０（ウィツコ・コーポレイション(Witco Corporation, Greenich, CT)）１６２．８ｇ、パインクリスタル(PINECRYSTAL)ＫＥ−１００樹脂（アラカワ・ケミカル・ＵＳＡ・インコーポレイテッド(Arakawa Chemical USA, Inc., Chicago, IL)）８２．７ｇ、サンティサイザ(Santicizer)２７８可塑剤（モンサント・コーポレイション(Monsanto Corporation, St. Louis, MO)）２９．１ｇ、ダイマー酸とエチレンジアミンと実施例１によるユナイシッド７００（ベーカー−ペトロライト社ポリマー部(Baker Petrolite Polymers Division, Tulsa, OK)）とから成るテトラアミド樹脂７１．６ｇ、サビニルブラック(Savinyl Black)ＲＬＳＮ（Ｃ．Ｉ．ソルベントブラック(Solvent Black)４５）（クラリアント・コーポレイション(Clariant Corporation, Charlotte, NC)）８．１９ｇ。
【００３８】
最初の４つの成分を６００ｍｌのステンレス鋼のビーカーに加え、１３５℃のオーブン中で２時間保持した。その溶融混合体をオーブンから取り出し、混合体が１１５℃に維持される加熱マントルに配置した。混合体を攪拌すると共に実施例１のユナイシッド７００ＴＡを添加し、その後黒の染料を添加した。その溶融混合体を均質化するまで４時間攪拌した。測定されたインクの粘度は、１４０℃において１３．０１cPsであった。濾過を援助するため、ハイフロスーパーセル(Hyflo Super Cel)（３．５ｇ）（フルカ・ケミ(Fluka Chemie, Switzerland)）をインクに添加した。加熱されたモット装置（モット・メタラージカル(Mott Metallurgical)より入手可能）でワットマン(Whatman)濾紙＃３及び窒素圧力１５psiを用い、インクを濾過した。その濾液を金型に注入し、冷却して黒の固形インクスティックを形成した。
【００３９】
（実施例３）
本実施例は、相転移インクの製造方法を説明する。固形相転移インクスティックを以下のように製造した。
成分：ノーガード４４５酸化防止剤（ユニローヤル・ケミカル・コーポレイション・インコーポレイテッド）０．７ｇ、ケマミドＳ−１８０（ウィツコ・コーポレイション）１５３．４ｇ、パインクリスタルＫＥ−１００樹脂（アラカワ・ケミカル・ＵＳＡ・インコーポレイテッド）７８．３ｇ、サンティサイザ２７８可塑剤（モンサント・コーポレイション）２４．８ｇ、ダイマー酸とエチレンジアミンと実施例１によるユナイシッド７００（ベーカー−ペトロライト社ポリマー部）とから成るテトラアミド樹脂６７．２ｇ、ポリワックス(Polywax)ＰＥ−８５０（ベーカー−ペトロライト社ポリマー部）１７．５ｇ、サビニルブラックＲＬＳＮ（Ｃ．Ｉ．ソルベントブラック４５）（クラリアント・コーポレイション）８．１９ｇ。
【００４０】
最初の４つの成分を６００ｍｌのステンレス鋼のビーカーに加え、１３５℃のオーブン中で２時間保持した。その溶融混合体をオーブンから取り出し、混合体が１１５℃に維持される加熱マントルに配置した。混合体を攪拌すると共に実施例１のユナイシッド７００ＴＡを添加し、その後、ポリワックスＰＥ−８５０と黒の染料とを添加した。その溶融混合体を均質化するまで３時間攪拌した。測定されたインクの粘度は、１４０℃において１２．７７cPsであった。濾過を援助するため、ハイフロスーパーセル（３．５ｇ）（フルカ・ケミ）をインクに添加した。加熱されたモット装置（モット・メタラージカルより入手可能）でワットマン濾紙＃３及び窒素圧力１５psiを用い、インクを濾過した。その濾液を金型に注入し、冷却して黒の固形インクスティックを形成した。
【００４１】
（実施例４）
ポリエチレンワックス及び相溶性アミド樹脂から生成される黒インク。
【００４２】
実施例１による材料２００ｇとポリワックスＰＥ６５５（ベーカーペトロライト社より入手可能なポリエチレンワックス）７００ｇとをステンレス鋼ビーカー中で化合させた。それらの材料をオーブン中で約１３５℃の温度において互いに溶融させ、次に１３５℃に温度制御されたマントル中で１／２時間攪拌することにより、混合した。この時、ソルベントブラック４５（クラリアント・ケミカル(Clariant Chemical, Charlotte, NC)よりサビニルブラックＲＬＳＮとして入手可能である）染料２７．８４ｇを混合体に添加し、混合体を更に２時間攪拌した。インクが混合された後、ハイフロスーパーセル濾過助剤（フルカ・ケミより入手可能）１０ｇを添加し、溶融インクを５分間攪拌した。次に、加熱された（１３５℃）モット装置（モット・メタラージカルより入手可能）で、ワットマン＃３濾紙を用いて５psiでインクを濾過した。濾過されたインクを金型に注入し、凝固させてインクスティックを形成させた。この最終の黒インク生成物は、以下の物理的性質によって特徴付けられた。フェランティ−シャーリー円錐形プレート粘度計で測定された際に１４０℃において約１３．８cPsの粘度、デュポン(Dupont)２１００熱量計を用いた示差走査熱量測定によって測定された際に約９２℃の融点。このインクのＴｇ及びスペクトル強度は測定しなかった。このインクを、直接印刷工程を用いるフェーザ(Phaser)３００プリンタ中に配置した。１４０℃のプリントヘッド温度を用いてインクをプリントした。仕上がった印刷物は、スイング−アルバート(Thwing-Albert)摩擦／剥離テスタ（２２５−１型）によって測定された際にガラスに対して約０．２８の摩擦係数を有することが分かった。
【図面の簡単な説明】
【図１】本発明に含まれる例示的反応工程の図である。
【図２】静的摩擦係数試験原理を用いて決定された摩擦係数により、本発明の相転移インクの摩擦係数を従来技術の相転移インクと比較して示す棒グラフである。
【図３】動的摩擦係数試験原理を用いて決定された摩擦係数により、本発明の相転移インクの摩擦係数を従来技術の相転移インクと比較して示す棒グラフである。
【図１】
0005036930.tif 000011
【図２】
0005036930.tif 000012
【図３】
0005036930.tif 000013